(57)【要約】【課題】セット性と流動性に優れ、ガイドロール残りや後胴残りといったセット性に起因する不具合と、壺ダレやミスチングといった流動性に起因する不具合の双方が高度に抑制可能な浸透乾燥型オフセット印刷インキを提供する。【解決手段】  着色顔料と、アルキッド樹脂と、重合アマニ油と、を含み、アルキッド樹脂の含有量が１質量％以上７質量％以下であり、重合アマニ油の含有量が１質量％以上７質量％以下であり、アルキッド樹脂の含有量とアマニ油の含有量の合計が２質量％以上１０質量％以下である浸透乾燥型オフセット印刷インキにより解決する。【選択図】          なし【特許請求の範囲】
【請求項１】
着色顔料と、
アルキッド樹脂と、
重合アマニ油と、を含み、
前記アルキッド樹脂の含有量が１質量％以上７質量％以下であり、前記重合アマニ油の含有量が１質量％以上７質量％以下であり、前記アルキッド樹脂の含有量と前記アマニ油の含有量の合計が２質量％以上１０質量％以下である浸透乾燥型オフセット印刷インキ。
【請求項２】
前記重合アマニ油の２５℃における粘度が５０ｄＰａ・ｓ以上１５０ｄＰａ・ｓ以下であることを特徴とする請求項１に記載の浸透乾燥型オフセット印刷インキ。
【請求項３】
前記着色顔料が、ジブチルフタレート吸油量が５０ｃｍ３/１００ｇ以上７０ｃｍ３／ｇ以下のカーボンブラックを含むことを特徴とする請求項１または２のいずれか一項に記載の浸透乾燥型オフセット印刷インキ。
【請求項４】
前記着色顔料に占める前記ジブチルフタレート吸油量が５０ｃｍ３/１００ｇ以上７０ｃｍ３／ｇ以下のカーボンブラックの割合が１０量％以上であることを特徴とする請求項３に記載の浸透乾燥型オフセット印刷インキ。
【請求項５】
請求項１乃至４のいずれか一項に記載の浸透乾燥型オフセット印刷インキにより印刷されたことを特徴とする印刷物。
【発明の詳細な説明】
【技術分野】
【０００１】
本発明は、浸透乾燥型オフセット印刷インキおよび当該浸透乾燥型オフセット印刷インキ組成物を用いて印刷された印刷物に関する。
【背景技術】
【０００２】
主に新聞印刷に用いられる浸透乾燥型のオフセット印刷インキは、紙に印刷されたインキ塗膜のうち石油系溶剤や植物油等の溶剤成分が毛細管現象で紙の内部に浸透し、紙の表面に残った顔料や樹脂等の固形分が固形被膜を形成するという乾燥方式をとっている。浸透乾燥型オフセット印刷機におけるインキの供給方式は、印刷機の高速化や紙面品質の向上に伴い、壷方式、レール方式が主流となっている。
【０００３】
浸透乾燥型オフセット印刷インキでは、インキ塗膜からの溶剤成分の離脱が早すぎる（セット時間が短い）とガイドロール残りや後胴残りといった不具合を引き起こしやすくなること、インキに使用される炭酸カルシウムやカオリン、有機ベントナイトといった体質顔料の含有量の増加に伴ってインキのセット性が早くなること、体質顔料の含有量が減少するとインキのセット性は遅くなるが流動性が高くなることが知られている。また、アルキッド樹脂には印刷インキのセット性を遅くする効果がある一方、インキの流動性を高くする効果があることが知られている。インキの流動性が高くなると壺ダレやミスチング等の不具合が生じやすくなり、流動性が低いと壺上がりやインキの転移不良といった不具合が生じる（特許文献１、２）。
【０００４】
さらに近年、印刷用紙の減斤化が進んでいる。減斤紙は、紙表面の強度不足を補うために表面紙力剤等の塗工量を増やす傾向にあるが、一般的に塗工量の増加に伴いセット性が早くなる。また減斤紙は印刷インキの裏抜けを起こしやすく、これを抑制するため薄膜印刷を行うことがある。薄膜印刷は、紙等の基材に印刷されるインキの膜厚を通常よりも薄くして印刷することをいい、この際印刷濃度が低下しないよう顔料濃度を従来よりも高めた印刷インキを用いることが多い。インキの膜厚が薄い分、インキ塗膜から離脱する溶剤量も少なく、当然セット時間は早くなる傾向にある。さらに高濃度墨インキの場合は顔料濃度も高いため、この傾向に拍車がかかる。
【先行技術文献】
【特許文献】
【０００５】
【特許文献１】特開２０１３−２１３１１２号公報
【特許文献２】特開２０１７−１１０１４１号公報
【発明の概要】
【発明が解決しようとする課題】
【０００６】
このように、近年浸透乾燥型オフセット印刷インキを用いた印刷をとりまく環境にはセット時間が早くなる要因が増えている。しかしながら既知の手法でインキのセット性を調整しようとすると、上述したようにセット性が遅くなるにつれて流動性が高くなるため、流動性を好適な範囲に収めようとするとセット性を十分に遅くできない。即ち浸透乾燥型オフセット印刷インキにおいてセット性と流動性の双方を浸透乾燥型のオフセット印刷に好適な範囲に収め、ガイドロール残りや後胴残りといったセット性に起因する不具合と、壺ダレやミスチングといった流動性に起因する不具合の双方を高度に抑制することは困難であった。
【０００７】
本発明はこのような事情に鑑みなされたものであって、セット性と流動性に優れた浸透乾燥型オフセット印刷インキを提供することを目的とする。
【課題を解決するための手段】
【０００８】
本発明は、着色顔料と、アルキッド樹脂と、重合アマニ油と、を含み、アルキッド樹脂の含有量が１質量％以上７質量％以下であり、重合アマニ油の含有量が１質量％以上７質量％以下であり、アルキッド樹脂の含有量とアマニ油の含有量の合計が２質量％以上１０質量％以下である浸透乾燥型オフセット印刷インキに関する。
【発明の効果】
【０００９】
本発明の浸透乾燥型オフセット印刷インキによれば、セット性と流動性の双方を浸透乾燥型のオフセット印刷に好適な範囲に収めることができ、ガイドロール残りや後胴残りといったセット性に起因する不具合と、壺ダレやミスチングといった流動性に起因する不具合の双方を高度に抑制することができる。
【発明を実施するための形態】
【００１０】
＜浸透乾燥型オフセット印刷インキ＞
本発明の浸透乾燥型オフセット印刷インキは、着色顔料と、アルキッド樹脂と、重合アマニ油と、を含み、アルキッド樹脂の含有量が１質量％以上７質量％以下であり、重合アマニ油の含有量が１質量％以上７質量％以下であり、アルキッド樹脂の含有量とアマニ油の含有量の合計が２質量％以上１０質量％以下である。以下、本発明の浸透乾燥型オフセット印刷インキについて詳述する。また、以下では浸透乾燥型オフセット印刷インキを単に印刷インキともいう。
【００１１】
本発明の印刷インキに用いる着色顔料としては特に限定されず、種々の有機顔料、無機顔料を用いることができる。例えば、イエロー顔料としては、ジスアゾイエロー（ピグメントイエロー１２、ピグメントイエロー１３、ピグメントイエロー１７、ピグメントイエロー１）、ハンザイエロー等が挙げられ、マゼンタ顔料としては、ブリリアントカーミン６B、レーキレッドC、ウォッチングレッド等が挙げられる。シアン顔料としては、フタロシアニンブルー、フタロシアニングリーン、アルカリブルー等が挙げられ、ブラック顔料としてはファーネスカーボンブラック、チャンネルブラックなどのカーボンブラック、アニリンブラック等が挙げられる。
【００１２】
着色顔料がイエロー顔料、マゼンタ顔料、シアン顔料等のカラー顔料である場合には、着色顔料の含有量は印刷インキ全量に対し７質量％以上２１質量％の範囲で調整される。通常は印刷インキ全量の７質量以上１７質量％以下の範囲で調整されるが、薄膜印刷に用いるような場合には１１質量％以上２１質量％以下とすることが好ましい。
着色顔料がカーボンブラックのような黒色顔料である場合には、着色顔料の含有量は印刷インキ全量に対し１５質量％以上３８質量％以下の範囲で調整される。通常は１５質量％以上２１質量％以下の範囲で調整されるが、薄膜印刷に用いるような場合には２５質量％以上３８質量％以下とすることが好ましい。
【００１３】
本発明は通常の印刷に用いられる程度の顔料濃度の印刷インキでも十分に効果を発揮するが、薄膜印刷に用いられるような高濃度で着色顔料を含む印刷インキ、特に高濃度で黒色顔料を含む高濃度墨インキに好適である。薄膜印刷ではインキの膜厚が薄いためにセット時間は早く、特に上述したように顔料の含有量が２５質量％以上である高濃度墨インキにこの傾向が顕著であるが、本発明によれば高濃度墨インキであってもセット性と流動性を好適な範囲とすることができる。
【００１４】
着色顔料がカーボンブラックである場合、ＤＢＰ（ジブチルフタレート）吸油量が５０ｃｍ３／１００ｇ以上７０ｃｍ３／１００ｇ以下のカーボンブラックを用いることが好ましい。高濃度墨インキでは顔料濃度の高さに起因してセット性が早くなる傾向があるが、本発明の印刷インキにおいては、このようなカーボンブラックを用いることで流動性の上昇を抑制しつつセット性を遅くすることができる。
【００１５】
カーボンブラック全量に占めるＤＢＰ吸油量が５０ｃｍ３／１００ｇ以上７０ｃｍ３／１００ｇ以下のカーボンブラックの割合は、セット時間との兼ね合いで適宜調整すればよい。一例として１０質量％以上であることが好ましく、１５質量％以上であることがより好ましく、２０質量％以上であることがさらに好ましい。カーボンブラックの全量が、ＤＢＰ吸油量が５０ｃｍ３／１００ｇ以上７０ｃｍ３／１００ｇ以下のカーボンブラックであってもよい。
【００１６】
本発明の印刷インキは、体質顔料を含んでいてもよい。体質顔料としては特に限定されず、ろう石クレー等のクレー、タルク、硫酸バリウム、炭酸カルシウム、重質炭酸カルシウム、炭酸バリウム、シリカ、有機ベントナイト、酸化チタン等、公知のものを１種類または２種類以上用いることができる。これらの体質顔料は、ロジン酸などにより表面処理されていてもよいし、未処理であってもよい。
【００１７】
本発明の印刷インキは、ワニスを含む。ワニスの樹脂成分としては、フェノール樹脂、石油樹脂、ロジン変性フェノール樹脂、石油樹脂変性フェノール樹脂、ロジンエステル、アルキッド樹脂、変性アルキッド樹脂、ロジン変性マレイン酸樹脂、ギルソナイト樹脂、アクリル系樹脂、ウレタン樹脂、エポキシ樹脂等が挙げられ、特に制限はない。これらの樹脂の中でも、ロジン変性フェノール樹脂、石油樹脂及びギルソナイト樹脂が好ましく用いられ、いずれの樹脂を用いるかについては着色顔料との組み合わせにより適宜選択される。
【００１８】
イエロー顔料、マゼンタ顔料、シアン顔料等のカラー顔料を用いた印刷インキにはロジン変性フェノール樹脂、石油樹脂を用いることが好ましい。カーボンブラック顔料を用いた印刷インキにはロジン変性フェノール樹脂、石油樹脂、ギルソナイト樹脂を用いることが好ましい。
【００１９】
ロジン変性フェノール樹脂は、ガムロジン、ウッドロジン、トール油ロジン、天然ロジン等のロジン類と、アルキルフェノールと、ホルムアルデヒドと、グリセリン、ペンタエリスリトールなどのポリオールとを反応させて得る。重量平均分子量は１０，０００〜３００，０００のものが好ましい。
【００２０】
石油系樹脂は、石油化学の製造工程から得られる不飽和炭化水素を原料とし、これらを精製、重合して得られる芳香族及び脂肪族の炭化水素樹脂である。ＪＸ日鉱日石エネルギー株式会社製の「ネオポリマー１２０」、「ネオポリマー１４０」、「ネオポリマー１７０Ｓ」、東ソー株式会社製の「ペトコール１２０」、「ペトコール１４０」などが挙げられる。
【００２１】
ギルソナイト樹脂は、天然鉱脈より採掘された天然アスファルタイトから抽出された軟化点１１０〜１８０℃の脂肪族炭化水素系樹脂である。主成分としてはアスファルテン、樹脂、油分からなり、アメリカンギルソナイト社製のもの等が挙げられる。
【００２２】
ワニスは、上述した樹脂と植物油や石油系溶剤等の溶剤に、必要に応じてキレート化剤、その他助剤を添加し、加熱撹拌して得られる。
【００２３】
植物油としては、ヒマシ油、落花生油、オリーブオイルなどの不乾性油、大豆油、綿実油、菜種油、ゴマ油、コーン油などの半乾性油、アマニ油、エノ油、桐油などの乾性油、再生植物油、植物エステル等の植物由来成分などを用いることができる。
【００２４】
植物油類として、再生植物油を使用することもできる。再生植物油とは、調理等に使用された油を回収し、再生処理された植物油のことである。再生植物油としては、含水率を０．３質量％以下、ヨウ素価を９０以上、酸価を３以下として再生処理した油が好ましく、より好ましくはヨウ素価１００以上である。含水率を０．３質量％以下にすることにより水分に含まれる塩分等のインキの乳化挙動に影響を与える不純物を除去することが可能となり、ヨウ素価を９０以上として再生することにより、乾燥性、すなわち酸化重合性の良いものとすることが可能となり、さらに酸価が３以下の植物油を選別して再生することにより、インキの過乳化を抑制することが可能となる。回収植物油の再生処理方法としては、濾過、静置による沈殿物の除去、および活性白土等による脱色といった方法が例示される。
【００２５】
脂肪酸エステル類としては、例えば、大豆油脂肪酸メチルエステル、大豆油脂肪酸ブチルエステル、大豆油脂肪酸イソブチルエステル、大豆油脂肪酸２−エチルヘキシルエステル、亜麻仁油脂肪酸ブチルエステル、アマニ油脂肪酸イソブチルエステル、トール油脂肪酸ブチルエステル、トール油脂肪酸２−エチルヘキシルエステル、トール油脂オクチルエステル、トール油脂肪酸ペンタエリスリトールエステル、パーム油脂肪酸メチルエステル、パーム油脂肪酸ブチルエステル、パーム油脂肪酸イソブチルエステル、パーム油脂肪酸２−エチルヘキシルエステル、ヒマシ油脂肪酸メチルエステル、ヒマシ油脂肪酸ブチルエステル、ヒマシ油脂肪酸イソブチルエステル、ヒマシ油脂肪酸２−エチルヘキシルエステル等が挙げられる。
【００２６】
石油系溶剤としては、炭素数６〜２０の炭化水素が好ましく用いられる。具体的には、ｎ−ペンタン、イソペンタン、ｎ−ヘキサン、２−メチルペンタン、ｎ−ヘプタン、ｎ−オクタン、トリメチルペンタンなどのパラフィン系溶剤、シクロヘキサン、シクロヘキシルメタン、オクタデシルシクロヘキサン、メチルイソプロピルシクロヘキサンなどのナフテン系溶剤、ＪＸ日鉱日石エネルギー株式会社製の「ＡＦソルベント４号」、「ＡＦソルベント５号」、「ＡＦソルベント６号」、「ＡＦソルベント７号」等が挙げられる。
【００２７】
キレート化剤としては、例えば、アルミニウムｎ−ブトキシド、アルミニウム−ｉｓｏ−ブトキシド、アルミニウム−ｓｅｃ−ブトキシドの誘導体で、ｎ−ブトキシ基、ｉｓｏ−ブトキシ基、ｓｅｃ−ブトキシ基の各々の基の一つが、エチルアセテート、又は、メチルアセトアセテートで置換された化合物等を使用することができる。
【００２８】
本発明の印刷インキは、アルキッド樹脂と、重合アマニ油とを含む。本発明者らが鋭意検討したところによれば、アルキッド樹脂は印刷インキのセット性を遅くし、同時に印刷インキの流動性を向上させる効果がある。しかしながらその程度は、同じくセット性、流動性に影響を与える要因として知られているインキ中の着色顔料や体質顔料の含有量の増減に伴う変動量とは当然ながら相違がある。例えば高濃度インキのように着色顔料の含有量を増加させるとセット性が早く、流動性が低くなるが、このような印刷インキのセット性をアルキッド樹脂の添加により所望の範囲まで遅くしようとすると流動性が高くなりすぎる。そこでアルキッド樹脂と重合アマニ油を併用したところ、流動性の向上を抑制しつつセット性の遅延が可能となることを見出した。
【００２９】
本発明で用いられるアルキッド樹脂（アルキド樹脂ともいう）は、多塩基酸とポリオールとのポリエステルを基体として油、脂肪酸で変性した樹脂である。本発明の印刷インキにおけるアルキッド樹脂の含有量は１質量％以上７質量％以下である。印刷インキにおけるアルキッド樹脂の含有量が少なすぎると印刷インキのセット性を遅くする効果が薄く、多すぎると相対的に印刷インキの他の成分の含有量が少なくなり、印刷インキの物性に影響を与える恐れがある。
【００３０】
アルキッド樹脂の調整に用いられる多塩基酸としては、フタル酸、イソフタル酸、テレフタル酸、コハク酸、マレイン酸、イタコン酸、フマル酸、テトラヒドロフタル酸、ヘキサヒドロフタル酸、メチルテトラヒドロフタル酸、アジピン酸、セバシン酸、アゼライン酸、無水ハイミック酸（日立化成工業（株）製品。登録商標）、トリメリット酸、メチルシクロヘキセントリカルボン酸またはピロメリット酸、不飽和脂肪酸から誘導されたダイマー酸類、あるいはこれらの無水物などが挙げられ、単独または２種以上を混合して用いられる。インキの乳化適性を考慮すれば、芳香族カルボン酸が好ましい。
【００３１】
アルキッド樹脂の調整に用いられるポリオールとしては、エチレングリコール、ポリエチレングリコール、ジエチレングリコール、トリエチレングリコール、プロピレングリコール、ポリプロピレングリコール、１，３−ブタンジオール、２，３−ブタンジオール、１，４−ブタンジオール、１，５−ペンタンジオール、１，６−ヘキサンジオール、１，４−シクロヘキサンジメタノール、２，２−ジメチル−１，３−プロパンジオール（ネオペンチルグリコール）、２，２−ジアルキル−１，３−プロパンジオール、２，４，４−トリメチル−１，３−ペンタンジオール、ブチレングリコール、水添ビスフェノールＡなどの脂環構造を有するジオール類、ビスフェノールＡのエチレンオキサイドの付加物、ビスフェノールＡのプロピレンオキサイドの付加物などの二価アルコール、グリセリン、トリメチロールエタン、トリメチロールプロパンまたはペンタエリスリトール等が挙げられ、単独または２種以上を混合して用いられる。
【００３２】
また上述した多塩基酸とポリオールに加えて、カルボキシル基を含むポリオールを用いてもよい。カルボキシル基を含むポリオールとしては、ジメチロールプロピオン酸、ジメチロールブタン酸、ジフェノール酸等が挙げられ、単独または２種以上を混合して用いられる。
【００３３】
変性に用いる油、脂肪酸としては、アマニ油、大豆油、コーン油、ヒマワリ油、オリーブ油、ゴマ油、サフラワー油、支那桐油、麻実油、エノ油、トール油、米糠油、ヒマシ油、脱水ヒマシ油、菜種油、綿実油、やし油、魚油、いか肝油などの動植物油ならびにそれらの脂肪酸、ハイ・ジエン脂肪酸などヨウ素価（単位は１００ｇの試料に結合したヨウ素の質量（ｇ））が１００以上の不飽和脂肪酸等が挙げられ、単独または２種以上を混合して用いられる。
【００３４】
本発明で用いられるアルキッド樹脂は、特に制限はないが、固形分酸価が１ｍｇＫＯＨ／ｇ以上５ｍｇＫＯＨ／ｇ以下であるか、固形分水酸基価が５ｍｇＫＯＨ／ｇ以上１５ｍｇＫＯＨ／ｇ以下の範囲にあるものが好ましい。アルキッド樹脂の固形分酸価は１．５ｍｇＫＯＨ／ｇ以上５ｍｇＫＯＨ／ｇ以下のアルキッド樹脂であることがより好ましい。また、固形分酸価が１ｍｇＫＯＨ／ｇ以上５ｍｇＫＯＨ／ｇ以下であり、かつ固形分水酸基価が５ｍｇＫＯＨ／ｇ以上１５ｍｇＫＯＨ／ｇ以下であるアルキッド樹脂を用いることがさらに好ましい。このようなアルキッド樹脂を含むことにより、光沢に優れた印刷物を得ることができ、一般的なアルキッド樹脂をワニス成分として含む場合に起こりうる印刷インキの過乳化も抑制することができる。
【００３５】
また、着色顔料を高濃度化する際に、アルキッド樹脂の油長は着色顔料の分散性や練肉性、印刷インキの流動性等に影響を及ぼす。一般に油長が低過ぎると顔料分散性や流動性の向上させる効果が薄く、高過ぎると印刷時に汚れが発生しやすくなる。本発明に用いるアルキッド樹脂の油長は５０％以上９０％以下であることが好ましい。
【００３６】
本発明で用いられる重合アマニ油は、アマニ油を加熱、撹拌して得られる。重合反応は熱重合であってもよいし、酸化重合であってもよい。本発明の印刷インキにおける重合アマニ油の含有量は１質量％以上７質量％以下である。印刷インキにおける重合アマニ油の含有量が少なすぎるとセット性、流動性の調整効果が十分に得られないおそれがあり、多すぎると相対的に印刷インキの他の成分の含有量が少なくなり、印刷インキの物性に影響を与える恐れがある。
【００３７】
本発明で用いられる重合アマニ油は、２５℃における粘度が５０ｄＰａ・ｓ以上であるものが好ましく、７０ｄＰａ・ｓ以上であるものがより好ましく、８０ｄＰａ・ｓ以上であるものがより好ましい。２５℃における粘度が５０ｄＰａ・ｓ未満であると、アルキッド樹脂の含有量次第では流動性の向上を十分抑制できないおそれがある。重合アマニ油の粘度の上限は特に制限はないが、粘度が大きすぎると生産性に影響を与える可能性がある。この観点から重合アマニ油のＥ型粘度系で測定した２５℃にける粘度は１５０ｄＰａ・ｓ以下であることが好ましく、１２０ｄＰａ・ｓ以下であることがより好ましく、１００ｄＰａ・ｓ以下であることがより好ましい。重合アマニ油の粘度はＥ型粘度計を用い、コーン・ロータ：３°×Ｒ２４、回転数：１００ｒｍｐで測定する。
【００３８】
本発明で用いられる重合アマニ油は、重合後のヨウ素価が１１０以下であるものが好ましく、１０５以下であるものがより好ましい。これにより、経時安定性に優れた印刷インキとすることができる。
【００３９】
本発明の印刷インキに含まれるアルキッド樹脂と重合アマニ油の含有量の合計は、印刷インキの２質量％以上１０質量％以下である。アルキッド樹脂と重合アマニ油の含有量の合計が２質量％未満であると、セット性、流動性の調整効果が十分に得られないおそれがある。１０質量％を超えると徐々に効果が頭打ちとなり、またアルキッド樹脂の酸価、水酸基価次第では印刷時にインキが過乳化したり、印刷機のローラー間でインキの転移不良が生じたりするおそれがある。アルキッド樹脂と重合アマニ油の含有量の合計は、印刷インキの４質量％以上であることがより好ましい。アルキッド樹脂と重合アマニ油の含有量の合計は、印刷インキの８質量％以下であることがより好ましい。
【００４０】
本発明の印刷インキは、必要に応じて皮張り防止剤、粘度調整剤、ポリエチレン系やフッ素系の皮膜強化剤、分散剤、汚れ防止剤、乳化調整剤、酸化防止剤等の助剤を含んでいてもよい。これらの助剤としては、従来公知のものを好適に用いることができる。
【００４１】
＜製造方法＞
本発明の印刷インキは、上記の原料を用い、従来公知の方法で製造することができる。一例として、樹脂、植物油、石油系溶剤等を用いて調整したワニスに、着色顔料、必要に応じて体質顔料、溶剤および他の添加剤を添加し、攪拌機で充分にプレミキシングを行なった後、ショットミル、ロールミル等で練肉を行う。練肉後、さらにワニス、石油系溶剤、植物油、その他ワックス、酸化防止剤、乳化調整剤等の助剤を添加し、充分に攪拌混合する。アルキッド樹脂および重合アマニ油は、プレミキシングの際に添加してもよいし、練肉後に添加してもよい。アルキッド樹脂と重合アマニ油を同時に添加してもよいし、例えはアルキッド樹脂をプレミキシングの際に添加し、重合アマニ油を練肉後に添加するなど異なる段階で添加してもよい。
【００４２】
これらの原料は印刷インキに必要とされる粘度や流動性に合わせて使用量を調整する。また、これらの原料の添加時期は固定されたものではなく、混合状態に基づいて適切に調整される。
【実施例】
【００４３】
以下、実施例と比較例により本発明を説明するが、本発明はこれに限定されるものではない。配合組成その他の数値は特記しない限り質量基準である。
【００４４】
１．材料の調整
１．１  ロジン変性フェノール樹脂ワニスの調整
コンデンサー、温度計、攪拌機を装着した四つ口フラスコにロジン変性フェノール樹脂（重量平均分子量１００，０００、軟化点１６１℃、酸価１８．０ｍｇＫＯＨ／ｇ）：４５部、大豆油（日清オイリオ株式会社製）：２５部、ＡＦソルベント６号：１４．５部を仕込み、１８０℃で１時間加熱攪拌した。その後ＡＦソルベント６号：１５部、アルミニウムエチルアセトアセテート・ジイソプロピレート（ＡＬＣＨ−５０Ｆ  川研ファインケミカル株式会社製）：０．５部を加え、ロジン変性フェノール樹脂ワニスを得た。このロジン変性フェノール樹脂ワニスを実施例及び比較例で使用した。
【００４５】
１．２  アルキッド樹脂の調整
攪拌機、精留塔および温度計つきの反応釜に、大豆油：７００部、グリセリン：４８．５部、ペンタエリスリトール：５３．８部を入れ、２５０℃で１時間保持してアルコール交換反応を行った。１５０℃に冷却し、イソフタル酸：２５０．８部、環流用のキシレンを加えて２５０℃まで徐々に加熱した後８時間保持して脱水しながらエステル化反応を行った。２５０℃を保持しながら２時間減圧反応を行ってキシレンを除き、固形分酸価３．５ｍｇＫＯＨ／ｇ、固形分水酸基価１１．０ｍｇＫＯＨ／ｇ、油長７０のアルキッド樹脂を得た。
【００４６】
１．３  ギルソナイト樹脂ワニスの調整
コンデンサー、温度計、攪拌機を装着した四つ口フラスコに、ギルソナイト樹脂（アメリカンギルソナイト社製  ギルソナイトセレクト３４７）：２５部、大豆油：７５部を仕込み、１５０℃で１時間加熱攪拌してギルソナイト樹脂ワニスを得た。
【００４７】
２．印刷インキの調整
カーボンブラック、ロジン変性フェノール樹脂ワニス、アルキッド樹脂、重合アマニ油、ギルソナイト樹脂ワニスを、表２、３に示す配合に従い３本ロールミルにて印刷インキ中の粗大粒子の粒径が５μｍ以下になるよう練肉分散し、大豆油、石油系溶剤（ＡＦソルベント６号）、乾燥防止剤を混合して実施例、比較例、参考例の印刷インキを得た。なお表中における乾燥防止剤は、２，６−ジ−ターシャリーブチル−４−クレゾール（Ｈ−ＢＨＴ、本州化学工業株式会社製）を、２，６−ジターシャリーブチル−４−クレゾールの濃度が１５質量％となるように石油系溶剤に溶解させたものを用いた。
【００４８】
なお、実施例、比較例で使用したカーボンブラックは以下のようなものである。
【００４９】
【表１】
2020055937.tif 000002
【００５０】
重合アマニ油は、Ｅ型粘度計を用い、コーン・ロータ：３°×Ｒ２４、回転数：１００ｒｍｐでで測定した２５℃における粘度が９０．０ｄＰａ・ｓのものを用いた。
【００５１】
３．評価
３．１流動性
「新聞オフセット輪転インキの試験方法  団体規格：２０００（新聞インキ協会発行）」の４．１．４（ガラス板流度系による流動性の試験方法）に従い、流動性を評価した。この試験方法は、表面が平滑なガラス板を垂直に立て、一定量のインキ試料が自重によって一定時間内にガラス板上を流れた長さを測定することにより流動性を評価する。
印刷インキの流動性は、印刷時の様々なトラブルと関係がある。流動性が高過ぎる場合は壺ダレ、ミスチング等の懸念があり、流動性が低過ぎる場合には壺上がりや転移不良が生じやすい。以下の４段階で評価した。
〇  ：３０ｍｍ以上６０ｍｍ以下
△  ：６０ｍｍを超え１００ｍｍ以下
×１：１００ｍｍを超えた
×２：３０ｍｍ未満
【００５２】
３．２セット性
ＲＩテスターを用いて展色試料を作成した。展色試料の展色面に白紙を重ね、これをインキセット時間測定機にはさんで一定時間ごとに位置をずらしながら加圧し、インキが白紙に移らなくなるまでの時間を測定した。以下の３段階で評価した。
〇：４０分以上
△：３０分以上４０分未満
×：３０分未満
【００５３】
【表２】
2020055937.tif 000003
【００５４】
【表３】
2020055937.tif 000004
【００５５】
実施例、比較例から明らかなように、本発明の印刷インキは、流動性、セット性が良好であった。
一方、アルキッド樹脂と重合アマニ油を併用しなかった比較例の印刷インキは、流動性とセット性の双方を良好な範囲に収めることはできなかった。